【手続補正書】
【提出日】令和3年3月5日(2021.3.5)
【手続補正１】
【補正対象書類名】特許請求の範囲
【補正対象項目名】全文
【補正方法】変更
【補正の内容】
【特許請求の範囲】
【請求項１】
化粧木材系ボードを製造するための方法であって、以下の工程：
ａ）乾燥形態又は水性懸濁液の形態の木材小片及び／又は木材繊維を提供する工程、
ｂ）少なくとも１種の無機粒状充填剤材料及び少なくとも１種のバインダーを含む少なくとも１種の乾燥又は液体コーティング組成物を提供する工程、
ｃ）工程ａ）において提供された前記木材小片及び／又は木材繊維から、第１の面及び裏面を有する木材系マットを形成する工程、
ｄ）工程ｃ）の前記木材系マットを予備プレスして、予備プレスされた木材系マットにする工程、
ｅ）工程ｄ）において得られた前記予備プレスされた木材系マットの前記第１の面及び／又は裏面の上に、工程ｂ）の前記少なくとも１種の乾燥又は液体コーティング組成物の少なくとも１つの層を施用する工程、
ｆ）工程ｅ）において得られた前記予備プレスされた木材系マットをホットプレスして、堅密木材系ボードにする工程、
ｇ）インクジェット印刷、輪転グラビア印刷、化粧紙の施用、化粧ホイルの施用又は液体コーティングの施用によって、工程ｆ）において得られた前記木材系ボードの前記第１の面及び／又は裏面の上に少なくとも１つの化粧仕上げを施用する工程、
を含む、方法。
【請求項２】
工程ａ）の前記木材小片及び／又は木材繊維が、少なくとも１種のベースバインダー及び／又は少なくとも１種の添加剤と同時に合わせられ、又は任意の順番で別々に合わせられる、請求項１に記載の方法。
【請求項３】
前記少なくとも１種のベースバインダーが、フェノール−ホルムアルデヒド樹脂（ＰＦ）、尿素−ホルムアルデヒド樹脂（ＵＦ）、メラミン−ホルムアルデヒド樹脂（ＭＦ）、メラミン−尿素−ホルムアルデヒド樹脂（ＭＵＦ）、尿素−メラミン−ホルムアルデヒド樹脂（ＵＭＦ）、尿素−メラミン−フェノール−ホルムアルデヒド樹脂（ＵＭＰＦ）、エポキシ樹脂、メチレンジフェニルジイソシアネート樹脂（ＭＤＩ）、ポリウレタン樹脂（ＰＵ）、レゾルシノール樹脂、デンプン若しくはカルボキシメチルセルロース及びそれらの混合物を含む群から選択され、並びに／又は、前記少なくとも１種の添加剤が、ワックス、着色料、充填剤、分散剤、殺生物剤、硬化剤、難燃剤及びそれらの混合物を含む群から選択される、請求項２に記載の方法。
【請求項４】
工程ａ）の前記木材小片が、ウッドチップである、請求項１〜３のいずれか一項に記載の方法。
【請求項５】
工程ｂ）の前記少なくとも１種の無機粒状充填剤材料が、ドロマイト、重質炭酸カルシウム（ＧＣＣ）、沈降炭酸カルシウム（ＰＣＣ）、改質炭酸カルシウム（ＭＣＣ）、水酸化マグネシウム、タルク、石膏、二酸化チタン、カオリン、ケイ酸塩、マイカ、硫酸バリウム、焼成されたクレー、焼成されていない（含水）クレー、ベントナイト、無機顔料及びそれらの混合物からなる群より選択される、請求項１〜４のいずれか一項に記載の方法。
【請求項６】
前記重質炭酸カルシウム（ＧＣＣ）が、大理石、白亜、石灰岩及びそれらの混合物を含む群から選択され、並びに／又は沈降炭酸カルシウム（ＰＣＣ）が、アラゴナイト型、バテライト型及びカルサイト型鉱物学的結晶形のうちの１種以上を含む群から選択される、請求項５に記載の方法。
【請求項７】
工程ｂ）の前記少なくとも１種の無機粒状充填剤材料が、０．１μｍ〜１５０．０μｍのメジアン粒径ｄ５０及び／又はＢＥＴ窒素法によって測定されたときに０．５〜２００．０ｍ２／ｇの比表面積を有する、少なくとも１種の無機粒状炭酸カルシウム含有材料である、請求項１〜６のいずれか一項に記載の方法。
【請求項８】
工程ｂ）の前記少なくとも１種の無機粒状充填剤材料が、０．２μｍ〜１００．０μｍのメジアン粒径ｄ５０、及び／又はＢＥＴ窒素法によって測定されたときに０．５〜１００．０ｍ２／ｇの比表面積を有する、少なくとも１種の無機粒状炭酸カルシウム含有材料である、請求項１〜６のいずれか一項に記載の方法。
【請求項９】
工程ｂ）の前記少なくとも１種のバインダーが、アルキド樹脂、エポキシ樹脂、エポキシエステル樹脂、ポリ（ビニルアルコール）、ポリ（ビニルピロリドン）、ポリ（ビニルアセテート）、ポリ（オキサゾリン）、ポリ（ビニルアセトアミド）、部分加水分解ポリ（ビニルアセテート／ビニルアルコール）、ポリ（（メタ）アクリル酸）、ポリ（（メタ）アクリルアミド）、ポリ（アルキレンオキシド）、ポリエーテル、飽和ポリエステル、スルホン酸化若しくはリン酸化ポリエステル及びポリスチレン、ポリ（スチレン−ｃｏ−（メタ）アクリレート）、ポリ（スチレン−ｃｏ−ブタジエン）、ポリウレタンラテックス、ポリ（ｎ−ブチル（メタ）アクリレート）、ポリ（２−エチルヘキシル（メタ）アクリレート）、（メタ）アクリレートのコポリマー、ビニルアセテートとｎ−ブチル（メタ）アクリレートカゼインとのコポリマー、ポリビニルクロリドのコポリマー、ゼラチン、セルロースエーテル、ゼイン、アルブミン、キチン、キトサン、デキストラン、ペクチン、コラーゲン誘導体、コロジオン、寒天、クズウコン、グアー、カラギーナン、デンプン、トラガカント、キサンタン又はラムザン並びにそれらの混合物からなる群より選択される、請求項１〜８のいずれか一項に記載の方法。
【請求項１０】
（メタ）アクリレートが、ｎ−ブチル（メタ）アクリレート及びエチル（メタ）アクリレートから選択される、請求項９に記載の方法。
【請求項１１】
工程ｂ）の前記少なくとも１種の乾燥又は液体コーティング組成物が、前記少なくとも１種のコーティング組成物の総乾燥重量に対して、６０〜９８ｗｔ％の量の前記少なくとも１種の無機粒状充填剤材料、及び２〜４０ｗｔ％の量の前記少なくとも１種のバインダーを含む、請求項１〜１０のいずれか一項に記載の方法。
【請求項１２】
工程ｂ）の前記少なくとも１種の乾燥又は液体コーティング組成物が、前記少なくとも１種のコーティング組成物の総乾燥重量に対して、７０〜９８ｗｔ％の量の前記少なくとも１種の無機粒状充填剤材料、及び２〜３０ｗｔ％の量の前記少なくとも１種のバインダーを含む、請求項１〜１０のいずれか一項に記載の方法。
【請求項１３】
単層又は多層木材系マットが、工程ｃ）において形成される、請求項１〜１２のいずれか一項に記載の方法。
【請求項１４】
予備プレス工程ｄ）が、周囲温度、及び／又は５〜４０ｂａｒの範囲の範囲の圧力で実施される、請求項１〜１３のいずれか一項に記載の方法。
【請求項１５】
予備プレス工程ｄ）が、１０〜６０℃、及び／又は８〜３５ｂａｒの範囲の圧力で実施される、請求項１〜１３のいずれか一項に記載の方法。
【請求項１６】
コーティング工程ｅ）が、メタリングサイズプレス、カーテンコーティング、スプレーコーティング又はローラーコーティングによって実施される、請求項１〜１５のいずれか一項に記載の方法。
【請求項１７】
コーティング工程ｅ）が、前記予備プレスされた木材系マットの前記第１の面及び裏面の上に実施され、前記第１の面及び前記裏面の上にコーティングされた化粧木材系ボードを製造する、並びに／又は、コーティング工程ｅ）が、異なる若しくは同じ工程ｂ）の液体コーティング組成物を使用して２回実施される、請求項１〜１６のいずれか一項に記載の方法。
【請求項１８】
ホットプレス工程ｆ）が、１３０〜２６０℃の範囲の温度で実施される、請求項１〜１７のいずれか一項に記載の方法。
【請求項１９】
ホットプレス工程ｆ）が、１６０〜２４０℃の範囲の温度で実施される、請求項１〜１７のいずれか一項に記載の方法。
【請求項２０】
前記化粧木材系ボードが、ファイバーボード製品である、請求項１〜１９のいずれか一項に記載の方法。
【請求項２１】
前記ファイバーボード製品が、高密度ファイバー（ＨＤＦ）ボード、中密度ファイバー（ＭＤＦ）ボード、低密度ファイバー（ＬＤＦ）ボード、パーティクルボード、配向性ストランドボード（ＯＳＢ）、ハードボード又はインシュレーションボードである、請求項２０に記載の方法。
【請求項２２】
工程ｇ）において、前記少なくとも１つの化粧仕上げが、液体コーティングとして施用され、ラッカー層である、請求項１〜２１のいずれか一項に記載の方法。
【請求項２３】
ｈ）工程ｇ）において得られた前記少なくとも１つの化粧仕上げの上に少なくとも１つの保護層を施用するさらなる工程、及び／又は
ｉ）前記少なくとも１つの化粧仕上げが一方の面の上にのみ存在する場合において、前記少なくとも１つの化粧仕上げに対して反対側にある前記化粧木材系ボードの面の上に少なくとも１つの裏当て層を施用するさらなる工程
を含む、請求項１〜２２のいずれか一項に記載の方法。
【請求項２４】
工程i）の前記少なくとも１つの裏当て層が、紙の形態にある、請求項２３に記載の方法。
【請求項２５】
化粧木材系ボードであって、
ａ）請求項１〜４のいずれか一項に規定の木材小片及び／又は木材繊維の基部、
ｂ）前記堅密木材系ボードの前記第１の面及び／又は裏面の上にある少なくとも１つのコーティング層であって、前記コーティングが、
ｉ）０．５〜１．０の粒径ｄ８０の粒径ｄ２０に対する比［ｄ８０／ｄ２０］を有する請求項１、５〜８、１１及び１２のいずれか一項に規定の少なくとも１種の無機粒状充填剤材料、及び
ｉｉ）請求項１及び９〜１２のいずれか一項に記載の少なくとも１種のバインダー
を含む、少なくとも１つのコーティング層、
ｃ）前記木材系ボードの前記第１の面及び／又は裏面の上にある少なくとも１つの化粧仕上げ、
を含む、化粧木材系ボード。
【請求項２６】
前記少なくとも１つの化粧仕上げが、前記木材系ボードの前記第１の面及び／又は裏面の上にある前記少なくとも１つのコーティング層の上に存在する、請求項２５に記載の化粧木材系ボード。
【請求項２７】
前記少なくとも１つの化粧仕上げが、前記木材系ボードの一方の面の上に存在し、並びに前記少なくとも１つのコーティング層が、前記木材系ボードの反対側の面の上に存在し、及び前記少なくとも１つのコーティング層が、裏当て層に相当するか又は裏当て層の一部である、請求項２５又は２６に記載の化粧木材系ボード。
【請求項２８】
前記少なくとも１種の無機粒状充填剤材料が、
ｉ）５００μｍ未満の粒径ｄ９８、
ｉｉ）０．１〜２５０μｍの粒径ｄ８０、
ｉｉｉ）０．１〜１５０μｍのメジアン粒径ｄ５０及び
ｉｖ）０．１〜５０μｍの粒径ｄ２０
を有する、請求項２５〜２７のいずれか一項に記載の化粧木材系ボード。
【請求項２９】
前記化粧木材系ボードの前記コーティングされた面の表面が、
ｉ）ＩＳＯ  Ｒ４５７（Ｔａｐｐｉ４５２）及びＤＩＮ６１６７に従って５０〜１００％の白色度、
ｉｉ）ＩＳＯ  Ｒ４５７（Ｔａｐｐｉ４５２）及びＤＩＮ６１６７に従って２〜７０％の黄色度、
ｉｉｉ）ＤＩＮ  ＥＮ  ＩＳＯ１１６６４−４：２０１２に従って５０〜１００のＬ＊、
ｉｖ）ＤＩＮ  ＥＮ  ＩＳＯ１１６６４−４：２０１２に従って−５〜１０のａ＊及び
ｖ）ＤＩＮ  ＥＮ  ＩＳＯ１１６６４−４：２０１２に従って０〜３０のｂ＊
を有する、請求項２５〜２８のいずれか一項に記載の化粧木材系ボード。
【請求項３０】
前記化粧木材系ボードの前記少なくとも１つのコーティングされた表面が、
ｉ）２０〜８００μｍの最大粗さ振幅Ｓｚ、
ｉｉ）２〜８０μｍの算術平均粗さＳａ及び
ｉｉｉ）２〜２０μｍの二乗平均平方根粗さＳｑ
を有する、請求項２５〜２９のいずれか一項に記載の化粧木材系ボード。
【請求項３１】
前記少なくとも１種の無機粒状充填剤材料が、
ｉ）５００μｍ未満の粒径ｄ９８、
ｉｉ）０．１〜２５０μｍの粒径ｄ８０、
ｉｉｉ）０．１〜１５０μｍのメジアン粒径ｄ５０及び
ｉｖ）０．１〜５０μｍの粒径ｄ２０
を有し、前記化粧木材系ボードの前記コーティングされた面の表面が、
ｉ）ＩＳＯ  Ｒ４５７（Ｔａｐｐｉ４５２）及びＤＩＮ６１６７に従って５０〜１００％の白色度、
ｉｉ）ＩＳＯ  Ｒ４５７（Ｔａｐｐｉ４５２）及びＤＩＮ６１６７に従って２〜７０％の黄色度、
ｉｉｉ）ＤＩＮ  ＥＮ  ＩＳＯ１１６６４−４：２０１２に従って５０〜１００のＬ＊、
ｉｖ）ＤＩＮ  ＥＮ  ＩＳＯ１１６６４−４：２０１２に従って−５〜１０のａ＊及び
ｖ）ＤＩＮ  ＥＮ  ＩＳＯ１１６６４−４：２０１２に従って０〜３０のｂ＊
並びに
ｉ）２０〜８００μｍの最大粗さ振幅Ｓｚ、
ｉｉ）２〜８０μｍの算術平均粗さＳａ及び
ｉｉｉ）２〜２０μｍの二乗平均平方根粗さＳｑ
を有する、
請求項２５〜３０のいずれか一項に記載の化粧木材系ボード。
【請求項３２】
前記化粧木材系ボードが、ファイバーボード製品である、請求項２５〜３１のいずれか一項に記載の化粧木材系ボード。
【請求項３３】
前記ファイバーボード製品が、高密度ファイバー（ＨＤＦ）ボード、中密度ファイバー（ＭＤＦ）ボード、低密度ファイバー（ＬＤＦ）ボード、パーティクルボード、配向性ストランドボード（ＯＳＢ）、ハードボード又はインシュレーションボードである、請求項２５〜３１のいずれか一項に記載の化粧木材系ボード。
【請求項３４】
前記化粧木材系ボードが、５Ｎ／ｍｍ２以上の曲げ強さ、及び／又は５００Ｎ／ｍｍ２以上の弾性率、及び／又は０．１０Ｎ／ｍｍ２以上の内部結合強度、及び／又は２０％以下の２４時間の水中貯蔵の後における厚さ膨潤、及び／又は少なくとも５０％の白色度を有する、請求項２５〜３３のいずれか一項に記載の化粧木材系ボード。
【請求項３５】
前記化粧木材系ボードが、１０〜５０Ｎ／ｍｍ２の曲げ強さ、及び／又は１０００〜４５００Ｎ／ｍｍ２の弾性率、及び／又は０．２〜１．４Ｎ／ｍｍ２の内部結合強度、及び／又は２．０〜１５．０％の２４時間の水中貯蔵の後における厚さ膨潤、及び／又は少なくとも６５％の白色度を有する、請求項２５〜３３のいずれか一項に記載の化粧木材系ボード。
【請求項３６】
前記化粧木材系ボードの前記少なくとも１つのコーティングされた面が、９００〜２５００ｋｇ／ｍ３の範囲の表面密度を有する、請求項２５〜３５のいずれか一項に記載の化粧木材系ボード。
【請求項３７】
前記化粧木材系ボードの前記少なくとも１つのコーティングされた面が、１２００〜２４００ｋｇ／ｍ３の範囲の表面密度を有する、請求項２５〜３５のいずれか一項に記載の化粧木材系ボード。
【請求項３８】
前記化粧木材系ボードが、
ｄ）前記少なくとも１つの化粧仕上げの上にある少なくとも１つの保護層、及び／又は
ｅ）前記少なくとも１つの化粧仕上げが一方の面の上にのみ存在する場合において、前記少なくとも１つの化粧仕上げに対して反対側にある前記化粧木材系ボードの面の上にある少なくとも１つの裏当て層をさらに含む、請求項２５〜３７のいずれか一項に記載の化粧木材系ボード。
【請求項３９】
工程ｅ）の前記少なくとも１つの裏当て層が紙の形態にある、請求項３８に記載の化粧木材系ボード。
【請求項４０】
前記少なくとも１つの保護層が、透明な非熱可塑性樹脂を含む、請求項３８又は３９に記載の化粧木材系ボード。
【請求項４１】
前記透明な非熱可塑性樹脂が、尿素−ホルムアルデヒド樹脂、メラミン樹脂、エポキシ樹脂及びそれらの混合物からなる群より選択される、請求項４０に記載の化粧木材系ボード。
【請求項４２】
化粧木材系ボードの機械的特性を改善するための請求項１及び５〜１２のいずれか一項に記載の少なくとも１種の乾燥又は液体コーティング組成物の使用。
【請求項４３】
前記機械的特性が、曲げ強さ、弾性率、内部結合強度及び／又は厚さから選択される、請求項４２に記載の少なくとも１種の乾燥又は液体コーティング組成物の使用。
【請求項４４】
床フロアリング用途、家具、壁、屋根パネル、陳列棚、収納装置、拡声器、及び店舗装備品における、請求項２５〜４１のいずれか一項に記載の化粧木材系ボードの使用。
【請求項４５】
前記壁が、壁パネル、及び／又は前記拡声器が、スピーカーボックスである、請求項４４に記載の化粧木材系ボードの使用。